(9) JP 2017-66263 A 2017.4.6  本発明では、必要に応じて、さらに、（Ｅ）紫外線吸収剤を配合してもよい。 【００４６】 【００４７】 【００４８】 【００４９】 【００５０】 【００５２】 【００５３】  （Ｆ）フィラーの含有量は、特に限定されないが、（Ａ）ポリオール１００質量部に対  （Ｆ）フィラーの市販品としては、例えば、ＹＡ０１０Ｃ−ＳＭ−１（メタクリル表⾯ 処理されたナノシリカ：（株）アドマテックス製）、ＹＡ０１０Ｃ−ＳＶ−１（ビニル表 ⾯処理されたナノシリカ：（株）アドマテックス製）、ＹＡ０１０Ｃ−ＳＰ−３（フェニ ル表⾯処理されたナノシリカ：（株）アドマテックス製）、ＹＡ０５０Ｃ−ＳＭ−１（メ タクリル表⾯処理されたナノシリカ：（株）アドマテックス製）等を挙げることができる 。  また、上記表⾯有機化処理されたナノシリカを使⽤する場合、その平均⼀次粒⼦径は、 特に限定されないが、例えば、フィラーを組成物中により分散させる点から、１．０ｎｍ 〜２００ｎｍが好ましく、５．０ｎｍ〜１００ｎｍが特に好ましい。 【００５１】  （Ｆ）フィラーを添加することにより、硬化物の機械的強度を向上させることに寄与す る。フィラーは、上記作⽤を有するものであれば、特に限定されず、例えば、無機フィラ ー、有機フィラー、表⾯有機化処理された無機フィラー等が挙げられる。このうち、塗膜 硬度の向上と組成物中での分散安定性の点から、表⾯有機化処理された無機フィラーが好 ましく、メタクリル表⾯処理されたナノシリカ、ビニル表⾯処理されたナノシリカ、フェ ニル表⾯処理されたシリカが特に好ましい。これらのフィラーは、単独で使⽤してもよく 、２種以上を併⽤してもよい。  本発明では、必要に応じて、さらに、（Ｆ）フィラーを配合してもよい。  前記（Ｅ）紫外線吸収剤の含有量は、特に限定されないが、その下限値は、例えば、（ Ａ）ポリオール１００質量部に対し、基板及び硬化物の耐候性をより向上させる点から０ ．５０質量部が好ましく、１．０質量部が特に好ましい。⼀⽅、その上限値は、例えば、 （Ａ）ポリオール１００質量部に対し、硬化物の透明性の点から５．０質量部が好ましく 、３．０質量部が特に好ましい。  紫外線吸収剤は、上記作⽤を有するものであれば、特に限定されず、例えば、ベンゾエ ート系紫外線吸収剤、ベンゾトリアゾール系紫外線吸収剤、ベンゾフェノン系紫外線吸収 剤等が挙げられる。ベンゾエート系紫外線吸収剤としては、例えば、２，４−ジ−ｔｅｒ ｔ−ペンチルフェニル−３，５−ジ−ｔｅｒｔ−ブチル−４−ヒドロキシベンゾエート、 ２，４−ジ−ｔ−ブチルフェニル−３f，５f−ジ−ｔ−ブチル−４f−ヒドロキシベン ゾエート、２，６−ジ−ｔ−ブチルフェニル−３f，５f−ジ−ｔ−ブチル−４f−ヒド ロキシベンゾエート、ｎ−ヘキサデシル−３，５−ジ−ｔ−ブチル−４−ヒドロキシベン ゾエート等を挙げることができる。ベンゾトリアゾール系紫外線吸収剤としては、例えば 、２，２f−メチレンビス〔４−（１，１，３，３−テトラメチルブチル）−６−ベンゾ トリアゾール−２−イル−フェノール〕、２，２f−メチレンビス（４−メチル−６−ベ ンゾトリアゾリルフェノール）等を挙げることができる。ベンゾフェノン系紫外線吸収剤 としては、例えば、２−ヒドロキシ−４−ノルマル−オクチルオキシベンゾフェノン、２ −ヒドロキシ−４メトキシベンゾフェノン等を挙げることできる。これらの紫外線吸収剤 は、単独で使⽤してもよく、２種以上を併⽤してもよい。  （Ｅ）紫外線吸収剤を配合することにより、本発明の組成物を塗⼯する基板がＵＶによ り劣化するのを防⽌でき、結果、基板の耐候性が向上する。また、（Ｅ）紫外線吸収剤を 配合することにより、本発明の組成物の硬化物にＵＶ耐性を付与することに寄与し、結果 、硬化物の耐候性の向上に寄与する。